(57)【要約】【課題】紙素材からなるクッション材を使用することで自然に優しい材料とし、軽量で取扱が容易、かつ包装される商品を傷や衝撃から保護するクッション性を有する製袋品を提供することを目的とする。【解決手段】クレープ紙を複数枚積層したり、表面に凹凸のエンボス加工を施した緩衝材の少なくとも片面にシート状物を貼合し、緩衝材が露出している面を内側にして製袋したことを特徴とする、クッション性を有する製袋品。シート状物が意匠性を有するものであるとさらに好ましい。【選択図】図１
0003152319.tif 000002
【実用新案登録請求の範囲】
【請求項１】
クレープ紙を1枚若しくは複数枚積層した緩衝材の少なくとも片面にシート状物を貼合し、シート状物を外側にして製袋したことを特徴とする、クッション性を有する製袋品。
【請求項２】
緩衝材が、表面にエンボス加工による凹凸加工を施してなるシート状物であり、これを製袋したことを特徴とする、クッション性を有する製袋品。
【請求項３】
緩衝材が、表面にエンボス加工による凹凸加工を施してなるシート状物であり、この緩衝材の少なくとも片面にシート状物を貼合し、シ−ト状物を外側にして製袋したことを特徴とする、クッション性を有する製袋品。
【請求項４】
シート状物が意匠性を有するものであることを特徴とする、請求項１または請求項３に記載のクッション性を有する製袋品。
【考案の詳細な説明】
【技術分野】
【０００１】
本考案は、クッション性を有する製袋品に関するものである。さらに詳しくは、緩衝材にシート状物を貼合して製袋したことを特徴とする、クッション性を有する製袋品に関するものである。
【背景技術】
【０００２】
包装される商品を傷や衝撃から保護し、かつ製袋品の形状にすることで簡便に使用できるクッション性を有する製袋品は、過去からいくつか提案されてきた。例えば、中空の空気室を多数備えたフィルムにクラフト紙を貼合して製袋品にしたり、ミラマットの商品名で知られている発泡ポリエチレンシートと各種のフィルムや紙のようなシート状物と貼合し、これを製袋した商品がよく知られている。これらは、フレキシブルディスクやＤＶＤディスクのような電子媒体の輸送や傷つきやすい商品を簡便に輸送するための手段として、宅配便業界等を中心として使用されている。
【０００３】
しかし、これらの商品は基本的にプラスチックからなるクッション材、あるいはフィルム加工品からなり、廃棄する際には表面に紙が使用されていてもプラスチックゴミとして分類され、放棄されたような場合でも自然に分解するには長期の期間を必要としていた。
【考案の概要】
【考案が解決しようとする課題】
【０００４】
本考案では、紙素材からなるクッション材を使用することで自然に優しい材料とし、軽量で取扱が容易、かつ包装される商品を傷や衝撃から保護するクッション性を有する製袋品を提供することを目的とする。
【課題を解決するための手段】
【０００５】
すなわち、本考案の請求項１に係る考案は、クレープ紙を1枚若しくは複数枚積層した緩衝材の少なくとも片面にシート状物を貼合し、シート状物を外側にして製袋したことを特徴とする、クッション性を有する製袋品である。
【０００６】
すなわち、本考案の請求項２に係る考案は、緩衝材が、表面にエンボス加工による凹凸加工を施してなるシート状物であり、これを製袋したことを特徴とする、クッション性を有する製袋品である。
【０００７】
すなわち、本考案の請求項３に係る考案は、緩衝材が、表面にエンボス加工による凹凸加工を施してなるシート状物であり、この緩衝材の少なくとも片面にシート状物を貼合し、シート状物を外側にして製袋したことを特徴とする、クッション性を有する製袋品である。
【０００８】
すなわち、本考案の請求項４に係る考案は、シート状物が意匠性を有するものであることを特徴とする、請求項１または請求項３に記載のクッション性を有する製袋品である。
【考案の効果】
【０００９】
本考案のクッション性を有する製袋品は、自然分解性に優れ、軽量かつ安価で作業性にも優れた耐衝撃性を有する製袋品である。
【図面の簡単な説明】
【００１０】
【図１】図１は、クレープ紙を複数枚積層した緩衝材の少なくとも片面にシート状物を貼合した製袋品の基本構成の概念図である。
【図２】図２は、商品名ミラマットとクラフト紙の貼合品を製袋した製袋品の基本構成の概念図である。
【図３】図３は、各種袋、封筒類の概念図である。
【考案を実施するための形態】
【００１１】
クレープ紙の製造方法としては、一般的には水分を含んだ紙を、ヤンキードライヤーなどの基台に圧着させた後、乾燥させ、乾燥した紙をドクターブレードにて掻き取るといった方法で製造される。クレープ紙のクレープの山の高さは、クレーピングドクターブレードの設定角度、摩耗の度合い、該クレープ紙の水分、薬品の添加量といった種々の要因で変動している。特にブレードの摩耗による変動は大きいので、クレープ紙の巾方向と流れ方向の両方のクレープの山の高さを均一にするためには、クレープ処理後に厚さセンサーを設置してブレードの角度制御を行ったり、カレンダー処理を併用したりして調整が行われている。
【００１２】
クレープ紙の原料としては、製紙用として一般的に使用されているパルプ材料ならば、どれでも自由に選択することができる。原料単価を低くおさえるために、古紙パルプを有効に使用することが可能である。これらの原料を離解し、１５０〜５５０ｍｌｃ.ｓ.ｆ.程度に叩解してから、通常の製紙用として使用されている薬品、例えばタルク、クレー、炭酸カルシウムなどの填料、ＳＢＲ、ＮＢＲ、アクリルなどのラテックスエマルジョン、デンプン、変性デンプン、酸化デンプン、ポリビニルアルコールなどの水溶性高分子、サイズ剤、歩留まり向上剤、スライムコントロール剤、染料、顔料、定着剤などを、必要に応じて適宜混入し、一般的に使用されている抄紙機を使用し、常法により製造できる。
【００１３】
クレープ紙の坪量は１０〜３００ｇ／ｍ２が好ましい。さらに好ましくは１５〜２５０ｇ／ｍ２である。坪量が３００ｇ／ｍ２以上であると硬くなるので好ましくなく、１０ｇ／ｍ２未満であるとクッション性が得られず好ましくない。クレープ紙のクレープの山の高さは１〜５ｍｍが好ましい。さらに好ましくは１．５〜３．５ｍｍである。クレープ紙のクレープの山の高さが５ｍｍを超えると紙がゴツゴツするので好ましくなく、１ｍｍ未満であるとクレープの意味が乏しくなるので好ましくない。また、クレープを付与した後のクレープ紙の見かけの嵩比重は、０．０２〜１．０ｃｍ３、好ましくは０．０３〜０．７５ｃｍ３である。見かけの嵩比重が０．０２ｃｍ３未満であるとクッション紙としての耐衝撃性に乏しくなるので好ましくなく、１．０ｃｍ３を超えると、クッション性は十分であるが自由度が拘束されてくるので好ましくない。
【００１４】
本考案では、エンボスマシンにより、表面に凹凸のエンボス加工を施すことで緩衝性を持たせることも可能で、これをクレープ紙の替わりに使用したり、あるいは組み合わせて使用することもできる。
【００１５】
クレープ紙の積層物や表面にエンボス加工を施した緩衝材の少なくとも片面に貼合するためのシート状物としては、紙、布、フィルム、不織布等の自由に折り曲げ加工の可能なシート状物であればどれを選択しても構わないし、これらを２種類以上組み合わせても構わない。材質としては、セルロース系のように自然界に存在するものを使用すると、廃棄した際にも一般焼却物として処理できるし、土中に放置されても自然に分解するので、環境にやさしいものになるので好ましい。
【００１６】
緩衝材の少なくとも片面に貼合するためのシート状物は、製袋加工した際に表面に出る面を構成する。その結果、クレープ紙の表面にあるスジ状の凹凸模様やエンボス加工紙の表面のような凹凸模様をなめらかな面にし、摩擦などで表面がこすり取られたりすることを防止することが主たる目的である。また、このシート状物に種々の特性を付与することで、さまざまな特徴を与えることができる。たとえば、耐水性を付与することで耐水性を有するクッション性をもった製袋品が提供できるし、布などを使用すると、意匠性と肌触りの暖かさを持たせることができる。
【００１７】
クレープ紙の積層や、これら緩衝材とシート状物との貼合には、通常のシート状物の貼合に使用されている接着剤がどれでも使用することができる。たとえば水系接着剤として、デンプン、酸化デンプン、変性デンプン、デンプン誘導体、ポリビニルアルコール、ポリビニルアルコール変性物、ポリビニルピロリドン、カルボキシルメチルセルロース、カルボキシエチルセルロース、カゼイン、膠、ＳＢＲ、ＭＢＲ、ＮＢＲ、アクリル、酢酸ビニル等のラテックスエマルジョンなどが、有機溶剤系接着剤としては、ウレタン系接着剤、塩ビ系接着剤、クロロプレン系などのゴム系接着剤、エポキシ系接着剤などが使用できる。もちろん本考案においては、接着剤はこれらに限定されるものではない。
【００１８】
本考案においては、各種接着剤は、一般的に使用されている接着剤のアプリケーターをどれでも使用することができる。
【００１９】
本考案におけるエンボス加工方法としては、シート状物を凹凸のついたロールを通すことで得られる。この際に加熱したり、水蒸気を吹き付けたりすることは、より凹凸がはっきりするので好ましい。
【００２０】
製袋品の形状としては、一般的に使用されている製袋品の形状がどれでも適用できる。たとえば、封筒型としてはセンター貼りまたはスミ貼り、洋封筒型としてはダイヤ貼り、カマス貼りなどがある。また、底部を設けた製袋品としては角底型やガセット貼りなどがある。
【００２１】
封筒型や洋封筒型の製袋品は、小物類の郵送用や保存用として好ましく使用でき、角底型やガセット貼りのものは底部にマチ部を有するために比較的大きい物品の輸送や保管に適している。また、このタイプは、手提げ用の持ち手を付けることで手提げ袋としても好適に使用することができる。
【００２２】
［クレープ紙の製造］
古紙パルプを離解し、製紙用薬剤を適宜添加、混合したスラリーを使用し、ヤンキードライヤーを有するクレープ紙製造マシンを使用して、坪量６０ｇ／ｍ２、クレープの山の高さ２．０ｍｍのクレープ紙を製造した。
【００２３】
［表面にエンボス加工を施したシート状物の製造］
針葉樹晒クラフトパルプ（ＮＢＫＰ）を５０質量部と広葉樹晒クラフトパルプ（ＬＢＫＰ）を５０質量部を離解後、濾水度が４５０ｍｌｃ.ｓ.ｆ.になるように叩解し、長網抄紙機を使用して常法にて坪量が７０ｇ／ｍ２、厚さが８０μｍのシート状物を作成した。このシート状物の表面に、エンボスマシンにて高さ２．５ｍｍ、ピッチ３ｍｍのダイヤ状の凹凸を設けて緩衝性を付与したシート状物を作成した。
【００２４】
［クッション紙との貼合用シート状物の製造］
古紙８０質量部、ＬＢＫＰ２０質量部を離解し、２００ｍｌｃ．ｓ．ｆ．に叩解し、製紙用薬剤を適宜添加、混合したスラリーを使用し、常法により坪量が１８０ｇ／ｍ２、厚さ０．１９ｍｍのライナーを製造した。
【００２５】
［実施例１］
クレープ紙を３枚貼合し、これにクッション紙との貼合用シート状物を片面に貼合した。クレープ紙を内側になるように、クッション性を有する、縦３７０ｍｍ、横２２０ｍｍ、マチ部６０ｍｍのＡ４縦型ペーパーバッグを作成した。接着剤はエチレン・酢酸ビニル系接着剤（製品名「スミカフレックスＳ−２０１ＨＱ」、住化ケミテックス（株）製造）を使用した。
【００２６】
［実施例２］
表面にエンボス加工を施したシート状物用として製造とされたシート状物に、エンボスマシンにて高さ２．５ｍｍ、ピッチ３ｍｍのダイヤ状の凹凸を設けてクッション紙を製造し、クッション性を有する、縦３７０ｍｍ、横２２０ｍｍ、マチ部６０ｍｍのＡ４縦型ペーパーバッグを作成した。
【００２７】
［実施例３］
表面にエンボス加工を施したシート状物用として製造とされたシート状物に、エンボスマシンにて高さ２．５ｍｍ、ピッチ３ｍｍのダイヤ状の凹凸を設けてクッション紙を製造した。これにクッション紙との貼合用シート状物を片面に貼合し、エンボス加工面を内側にしたほかは実施例１と同様にしてクッション性を有する、縦３７０ｍｍ、横２２０ｍｍ、マチ部６０ｍｍのＡ４縦型ペーパーバッグを作成した。
【００２８】
［実施例４］
クッション紙との貼合用シート状物として、ファンシーペーパー（商品名「ろうけつ・浅黄」、１１６．４ｇ／ｍ２、特種製紙（株）製造）を使用したほかは実施例３と同様にして、クッション性を有する、縦３７０ｍｍ、横２２０ｍｍ、マチ部６０ｍｍのＡ４縦型ペーパーバッグを作成した。
【００２９】
［比較例１］
クッション紙との貼合用シート状物を使用しない以外は実施例１と同様にして、クッション性を有する、縦３７０ｍｍ、横２２０ｍｍ、マチ部６０ｍｍのＡ４縦型ペーパーバッグを作成した。
【００３０】
［比較例２］
坪量１５０ｇ／ｍ２のクラフト紙にて縦３７０ｍｍ、横２２０ｍｍ、マチ部６０ｍｍのＡ４縦型ペーパーバッグを作成した。
【００３１】
［包装用緩衝材料−評価試験方法］
ＪＩＳ  Ｚ０２３５（２００２）の緩衝特性試験、付属書１に記載の方法で評価したとき、付属書４の表１に示された区分で、静的圧縮係数Ｃｓが３．６以上のものを合格とした。
【００３２】
［耐摩擦］
ＪＩＳ  Ｐ  ８１３６（１９９６）、「板紙の耐摩耗強さ試験方法」に準じて試験を行った場合、終点までの往復回数が３０回以上のものを合格とした。
【００３３】
実施例１〜４、および比較例１〜２の評価結果を、表１に示した。
【００３４】
表１
0003152319.tif 000003
【００３５】
表１の結果から、実施例においてはいずれも良好な耐衝撃性を有し、かつ外面における耐摩擦性も合格であった。また、実施例４においては、表面に明確な意匠性を有することも確認できた。これに対して比較例１では耐衝撃性は合格であったが、外面がクレープ紙であるために耐摩耗性が不合格となり、使用中に外面が破壊される危険が高いことが確認された。また、比較例２では、耐摩擦性は合格であったが、基材自体に耐衝撃性がないことから、耐衝撃性の面で不合格であった。
【産業上の利用可能性】
【００３６】
本考案によるクッション性を有する製袋品は、良好な耐衝撃性と耐摩耗性を有し、基本的に紙素材を中心として構成されることから、自然分解性に優れた環境に優しいクッション材料として、封筒、ショッピングバッグ、包装袋、保存用袋などに好適に使用することができる。
【符号の説明】
【００３７】
１    クレープ紙である。
２    クラフト紙である。
３    ミラマットである。
【図１】
0003152319.tif 000004
【図２】
0003152319.tif 000005
【図３】
0003152319.tif 000006
【手続補正書】
【提出日】平成21年5月27日(2009.5.27)
【手続補正１】
【補正対象書類名】明細書
【補正対象項目名】全文
【補正方法】変更
【補正の内容】
【考案の詳細な説明】
【技術分野】
【０００１】  本考案は、クッション性を有する製袋品に関するものである。さらに詳しくは、緩衝材にシート状物を貼合して製袋したことを特徴とする、クッション性を有する製袋品に関するものである。
【背景技術】
【０００２】  包装される商品を傷や衝撃から保護し、かつ製袋品の形状にすることで簡便に使用できるクッション性を有する製袋品は、過去からいくつか提案されてきた。例えば、中空の空気室を多数備えたフィルムにクラフト紙を貼合して製袋品にしたり、ミラマットの商品名で知られている発泡ポリエチレンシートと各種のフィルムや紙のようなシート状物と貼合し、これを製袋した商品がよく知られている。これらは、フレキシブルディスクやＤＶＤディスクのような電子媒体の輸送や傷つきやすい商品を簡便に輸送するための手段として、宅配便業界等を中心として使用されている。【０００３】  しかし、これらの商品は基本的にプラスチックからなるクッション材、あるいはフィルム加工品からなり、廃棄する際には表面に紙が使用されていてもプラスチックゴミとして分類され、放棄されたような場合でも自然に分解するには長期の期間を必要としていた。
【考案の概要】
【考案が解決しようとする課題】
【０００４】  本考案では、紙素材からなるクッション材を使用することで自然に優しい材料とし、軽量で取扱が容易、かつ包装される商品を傷や衝撃から保護するクッション性を有する製袋品を提供することを目的とする。
【課題を解決するための手段】
【０００５】  すなわち、本考案の請求項１に係る考案は、クレープ紙を1枚若しくは複数枚積層した緩衝材の少なくとも片面にシート状物を貼合し、シート状物を外側にして製袋したことを特徴とする、クッション性を有する製袋品である。【０００６】  すなわち、本考案の請求項２に係る考案は、シート状物が意匠性を有するものであることを特徴とする、請求項１に記載のクッション性を有する製袋品である。
【考案の効果】
【０００７】  本考案のクッション性を有する製袋品は、自然分解性に優れ、軽量かつ安価で作業性にも優れた耐衝撃性を有する製袋品である。
【図面の簡単な説明】
【０００８】
【図１】図１は、クレープ紙を複数枚積層した緩衝材の少なくとも片面にシート状物を貼合した製袋品の基本構成の概念図である。
【図２】図２は、商品名ミラマットとクラフト紙の貼合品を製袋した製袋品の基本構成の概念図である。
【図３】図３は、各種袋、封筒類の概念図である。
【考案を実施するための形態】
【０００９】  クレープ紙の製造方法としては、一般的には水分を含んだ紙を、ヤンキードライヤーなどの基台に圧着させた後、乾燥させ、乾燥した紙をドクターブレードにて掻き取るといった方法で製造される。クレープ紙のクレープの山の高さは、クレーピングドクターブレードの設定角度、摩耗の度合い、該クレープ紙の水分、薬品の添加量といった種々の要因で変動している。特にブレードの摩耗による変動は大きいので、クレープ紙の巾方向と流れ方向の両方のクレープの山の高さを均一にするためには、クレープ処理後に厚さセンサーを設置してブレードの角度制御を行ったり、カレンダー処理を併用したりして調整が行われている。
【００１０】  クレープ紙の原料としては、製紙用として一般的に使用されているパルプ材料ならば、どれでも自由に選択することができる。原料単価を低くおさえるために、古紙パルプを有効に使用することが可能である。これらの原料を離解し、１５０〜５５０ｍｌｃ.ｓ.ｆ.程度に叩解してから、通常の製紙用として使用されている薬品、例えばタルク、クレー、炭酸カルシウムなどの填料、ＳＢＲ、ＮＢＲ、アクリルなどのラテックスエマルジョン、デンプン、変性デンプン、酸化デンプン、ポリビニルアルコールなどの水溶性高分子、サイズ剤、歩留まり向上剤、スライムコントロール剤、染料、顔料、定着剤などを、必要に応じて適宜混入し、一般的に使用されている抄紙機を使用し、常法により製造できる。
【００１１】  クレープ紙の坪量は１０〜３００ｇ／ｍ２が好ましい。さらに好ましくは１５〜２５０ｇ／ｍ２である。坪量が３００ｇ／ｍ２以上であると硬くなるので好ましくなく、１０ｇ／ｍ２未満であるとクッション性が得られず好ましくない。クレープ紙のクレープの山の高さは１〜５ｍｍが好ましい。さらに好ましくは１．５〜３．５ｍｍである。クレープ紙のクレープの山の高さが５ｍｍを超えると紙がゴツゴツするので好ましくなく、１ｍｍ未満であるとクレープの意味が乏しくなるので好ましくない。また、クレープを付与した後のクレープ紙の見かけの嵩比重は、０．０２〜１．０ｃｍ３、好ましくは０．０３〜０．７５ｃｍ３である。見かけの嵩比重が０．０２ｃｍ３未満であるとクッション紙としての耐衝撃性に乏しくなるので好ましくなく、１．０ｃｍ３を超えると、クッション性は十分であるが自由度が拘束されてくるので好ましくない。
【００１２】  クレープ紙やその積層物の少なくとも片面に貼合するためのシート状物としては、紙、布、フィルム、不織布等の自由に折り曲げ加工の可能なシート状物であればどれを選択しても構わないし、これらを２種類以上組み合わせても構わない。材質としては、セルロース系のように自然界に存在するものを使用すると、廃棄した際にも一般焼却物として処理できるし、土中に放置されても自然に分解するので、環境にやさしいものになるので好ましい。
【００１３】  緩衝材の少なくとも片面に貼合するためのシート状物は、製袋加工した際に表面に出る面を構成する。その結果、クレープ紙の表面にあるスジ状の凹凸模様やエンボス加工紙の表面のような凹凸模様をなめらかな面にし、摩擦などで表面がこすり取られたりすることを防止することが主たる目的である。また、このシート状物に種々の特性を付与することで、さまざまな特徴を与えることができる。たとえば、耐水性を付与することで耐水性を有するクッション性をもった製袋品が提供できるし、布などを使用すると、意匠性と肌触りの暖かさを持たせることができる。
【００１４】  クレープ紙の積層や、これら緩衝材とシート状物との貼合には、通常のシート状物の貼合に使用されている接着剤がどれでも使用することができる。たとえば水系接着剤として、デンプン、酸化デンプン、変性デンプン、デンプン誘導体、ポリビニルアルコール、ポリビニルアルコール変性物、ポリビニルピロリドン、カルボキシルメチルセルロース、カルボキシエチルセルロース、カゼイン、膠、ＳＢＲ、ＭＢＲ、ＮＢＲ、アクリル、酢酸ビニル等のラテックスエマルジョンなどが、有機溶剤系接着剤としては、ウレタン系接着剤、塩ビ系接着剤、クロロプレン系などのゴム系接着剤、エポキシ系接着剤などが使用できる。もちろん本考案においては、接着剤はこれらに限定されるものではない。
【００１５】  本考案においては、各種接着剤は、一般的に使用されている接着剤のアプリケーターをどれでも使用することができる。
【００１６】  製袋品の形状としては、一般的に使用されている製袋品の形状がどれでも適用できる。たとえば、封筒型としてはセンター貼りまたはスミ貼り、洋封筒型としてはダイヤ貼り、カマス貼りなどがある。また、底部を設けた製袋品としては角底型やガセット貼りなどがある。
【００１７】  封筒型や洋封筒型の製袋品は、小物類の郵送用や保存用として好ましく使用でき、角底型やガセット貼りのものは底部にマチ部を有するために比較的大きい物品の輸送や保管に適している。また、このタイプは、手提げ用の持ち手を付けることで手提げ袋としても好適に使用することができる。
【００１８】  ［クレープ紙の製造］  古紙パルプを離解し、製紙用薬剤を適宜添加、混合したスラリーを使用し、ヤンキードライヤーを有するクレープ紙製造マシンを使用して、坪量６０ｇ／ｍ２、クレープの山の高さ２．０ｍｍのクレープ紙を製造した。
【００１９】  ［クレープ紙との貼合用シート状物の製造］  古紙パルプ８０質量部、ＬＢＫＰ２０質量部を離解し、２００ｍｌｃ．ｓ．ｆ．に叩解し、製紙用薬剤を適宜添加、混合したスラリーを使用し、常法により坪量が１８０ｇ／ｍ２、厚さ０．１９ｍｍのライナーを製造した。
【００２０】  ［実施例１］  クレープ紙を３枚貼合し、これにクッション紙との貼合用シート状物を片面に貼合した。クレープ紙を内側になるように、クッション性を有する、縦３７０ｍｍ、横２２０ｍｍ、マチ部６０ｍｍのＡ４縦型ペーパーバッグを作成した。接着剤はエチレン・酢酸ビニル系接着剤（製品名「スミカフレックスＳ−２０１ＨＱ」、住化ケミテックス（株）製造）を使用した。
【００２１】  ［実施例２］  クッション紙との貼合用シート状物として、ファンシーペーパー（商品名「ろうけつ・浅黄」、１１６．４ｇ／ｍ２、特種製紙（株）製造）を使用したほかは実施例３と同様にして、クッション性を有する、縦３７０ｍｍ、横２２０ｍｍ、マチ部６０ｍｍのＡ４縦型ペーパーバッグを作成した。
【００２２】  ［比較例１］  クッション紙との貼合用シート状物を使用しない以外は実施例１と同様にして、クッション性を有する、縦３７０ｍｍ、横２２０ｍｍ、マチ部６０ｍｍのＡ４縦型ペーパーバッグを作成した。
【００２３】  ［比較例２］  坪量１５０ｇ／ｍ２のクラフト紙にて縦３７０ｍｍ、横２２０ｍｍ、マチ部６０ｍｍのＡ４縦型ペーパーバッグを作成した。
【００２４】  ［包装用緩衝材料−評価試験方法］  ＪＩＳ  Ｚ０２３５（２００２）の緩衝特性試験、付属書１に記載の方法で評価したとき、付属書４の表１に示された区分で、静的圧縮係数Ｃｓが３．６以上のものを合格とした。
【００２５】  ［耐摩擦］  ＪＩＳ  Ｐ  ８１３６（１９９６）、「板紙の耐摩耗強さ試験方法」に準じて試験を行った場合、終点までの往復回数が３０回以上のものを合格とした。
【００２６】  実施例１〜２、および比較例１〜２の評価結果を、表１に示した。
【００２７】  表１0003152319.tif 000007
【００２８】  表１の結果から、実施例においてはいずれも良好な耐衝撃性を有し、かつ外面における耐摩擦性も合格であった。また、実施例２においては、表面に明確な意匠性を有することも確認できた。これに対して比較例１では耐衝撃性は合格であったが、外面がクレープ紙であるために耐摩耗性が不合格となり、使用中に外面が破壊される危険が高いことが確認された。また、比較例２では、耐摩擦性は合格であったが、基材自体に耐衝撃性がないことから、耐衝撃性の面で不合格であった。
【産業上の利用可能性】
【００２９】  本考案によるクッション性を有する製袋品は、良好な耐衝撃性と耐摩耗性を有し、基本的に紙素材を中心として構成されることから、自然分解性に優れた環境に優しいクッション材料として、封筒、ショッピングバッグ、包装袋、保存用袋などに好適に使用することができる。
【符号の説明】
【００３０】  １    クレープ紙からなる緩衝材である。  ２    クラフト紙である。  ３    ミラマットである。
【手続補正２】
【補正対象書類名】実用新案登録請求の範囲
【補正対象項目名】全文
【補正方法】変更
【補正の内容】
【実用新案登録請求の範囲】
【請求項１】
クレープ紙を1枚若しくは複数枚積層した緩衝材の少なくとも片面にシート状物を貼合し、シート状物を外側にして製袋したことを特徴とする、クッション性を有する製袋品。
【請求項２】
シート状物が意匠性を有するものであることを特徴とする、請求項１に記載のクッション性を有する製袋品。